(57)【特許請求の範囲】
【請求項１】
アルミニウムを主とする電極を、中心原子となる金属を含む塩化パラジウム及び０．１モル／リットルのグリシンを含むｐＨが１２のキレート溶液で活性化処理し、無電解の金属メッキ処理を行って、前記電極周囲の保護膜と接する近傍部位の厚みを該近傍部位以外の箇所に対して厚くなるよう前記電極上に金属被膜を形成する工程を含むことを特徴とする半導体装置の製造方法。
【請求項２】
前記無電解メッキに使用するメッキ液にはニッケルを含むことを特徴とする請求項１に記載の半導体装置の製造方法。
【発明の詳細な説明】
【０００１】
【発明の属する技術分野】
本発明は、電極上に耐久性の高い金属被膜を有する半導体装置及びその製造方法に関する。
【０００２】
【従来の技術】
従来から、半導体装置の電極上にはバリアメタル（barrier metal)と称される金属被膜が設けられている。このバリアメタルは無電解金属メッキ法で形成することがある。例えば、図７（Ａ）はバリアメタルを含む表面を拡大した従来半導体装置の一部概要を示す図である。半導体装置１００はケイ素を主成分とした基材の上に電極１０３を有している。この電極１０３上にはバリアメタル１０５が設けられる。電極１０３上のバリアメタル１０５を含めた電極部分を除いた領域には保護膜としてパッシベーション膜（passivation film）１０６が設けられている。
【０００３】
図７（Ａ）に示されるように、バリアメタル１０５はその端部１０５Ａでパッシベーション膜１０６と接している。この場合の端部１０５Ａは、接するパッシベーション膜１０６と略同じ厚さを有している。また、バリアメタル１０５は全体的に平坦な形状を有している。
図７（Ｂ）はバリアメタルを含む表面を拡大した他の従来半導体装置２００の一部概要を同様に示す図である。図７（Ａ）と同一符号は同一部位である。図７（Ｂ）で示すのは、バリアメタルを少し厚く付けた場合である。したがって、図７（Ｂ）が図７（Ａ）と異なるのは少し厚いバリアメタル１１５と、その端部１１５Ａである。図７（Ｂ）においては、端部１１５Ａがパッシベーション膜１０６の端部に被っている。しかし、端部１１５Ａ以外は略同じ厚さを有している。なお、バリアメタル１１５も全体的に平坦な形状を有している。
【０００４】
そして、図７（Ａ）及び（Ｂ）に示された半導体装置１００、２００は接合用のハンダバンプ１０７をバリアメタル１０５、バリアメタル１１５上に有し、外部電極と接合可能とされている。
【０００５】
【発明が解決しようとする課題】
前述したように半導体装置１００、２００を外部電極に接続するために、ハンダが使用されている。従来のハンダは鉛を主成分とするものであった。しかし、最近では環境問題に配慮して例えばスズを主成分とするハンダが使用されるようになってきている。
【０００６】
ところが、例えばスズを主成分とし銀を含むハンダを使用した場合、前述半導体装置１００、２００においてハンダバンプ１０７と接触する端部の強度が低下して接続不良となり、またこの不良が著しい場合は電極１０３とハンダバンプ１０７が接触してバリアメタル１０５がその機能を果さない事態となった。さらに、ハンダバンプ１０７とバリアメタル１０５が電極１０３から剥離するという問題も発生していた。
【０００７】
本発明は上記問題を解決し、電極上に耐久性の高い金属被膜を有する半導体装置と、その製造方法を提供することを目的とする。
なお、上記問題が発生する詳細なメカニズムについては正確に把握されていない。しかし、ハンダの主成分となる金属の侵食性、拡散性が関与し、金属被膜の端部で優先的に進行すると推測された。これについて、本発明者等が鋭意研究を行った結果、前記金属被膜を所定の形状とすることで、上記問題の発生を抑制できることを確認し本発明に至ったものである。
【０００８】
【課題を解決するための手段】
上記の目的は、請求項１に記載する如く、アルミニウムを主とする電極を、中心原子となる金属を含む塩化パラジウム及び０．１モル／リットルのグリシンを含むｐＨが１２のキレート溶液で活性化処理し、無電解の金属メッキ処理を行って、前記電極周囲の保護膜と接する近傍部位の厚みを該近傍部位以外の箇所に対して厚くなるよう前記電極上に金属被膜を形成する工程を含むことを特徴とする半導体装置の製造方法、により達成される。
【０００９】
本発明者等の鋭意研究の結果、ハンダ中に侵食性、拡散性を有する成分が存在する場合であっても、保護膜と接する金属被膜の端部に盛り上がりを形成すると金属被膜の耐久性を向上させることができることを見出したものである。
請求項１記載の発明において、金属被膜の端部は従来とは異なり盛り上がった形状を成している。そのために、外部端子と接合する時にハンダが使用されてもハンダ側からの侵食、拡散する成分を分散させ耐久性が向上するものと予想される。
【００１２】
本発明では、活性化剤により電極表面が活性化され中心金属が電極表面に析出して金属メッキに好ましい条件とする。ここに無電解の金属メッキを行うと中心金属を核に金属メッキが成長し金属被膜となる。しかも、金属被膜が保護膜と接する端部は内側よりも盛り上がった状態となる。
【００１３】
本発明では前記化合物は塩化パラジウムであり、前記無電解メッキに使用するメッキ液にはニッケルを含む半導体装置の製造方法とすることができる。この場合、たとえば電極をアルミニウムとすると、活性化剤のパラジウムがアルミニウムの表面に析出する。さらにこの表面に無電解のニッケルメッキを施すとパラジウムを中心にニッケルが成長し、金属被膜となる。そして保護膜と接する端部は内側よりもニッケルが盛り上がった状態となる。
【００１５】
【発明の実施の形態】
以下、図面に基づいて本発明の好ましい実施例について説明する。
図１（Ａ）は実施例に係る半導体装置について、金属被膜を含む表面を拡大して示した一部概要図である。図１（Ｂ）は実施例に係る他の半導体装置について、厚く形成した金属被膜を含む表面を拡大して示した一部概要図である。
【００１６】
まず、図１（Ａ）において、半導体装置１はケイ素を主成分とした基材１０の上に電極１３を有している。電極１３としては例えばアルミニウムを使用できる。この電極１３上には金属被膜としてのバリアメタル１５が設けられる。電極１３上のバリアメタル１５を含めた電極部分を除いた領域には保護膜としてパッシベーション膜１６が設けられる。上記バリアメタル１５として無電解メッキにより形成したニッケルを使用することができる。また、パッシベーション膜１６としては例えば酸化ケイ素を使用することができる。
【００１７】
ここで、図１（Ａ）に示されるように、バリアメタル１５はその端部１５Ａでパッシベーション膜１６と接している。この端部１５Ａは、バリアメタル１５の中央部側が全体的に略平坦な形状をしているのとは異なり、盛り上がった状態となっている。例えば平坦部分はパッシベーション膜１６と略同じ厚さで約１μｍであり、端部１５Ａは約２μｍである。
【００１８】
上記バリアメタル１５上にはバンプ１７が設けられている。このバンプ１７は例えば鉛フリーでありスズを主成分とし、銀を含むハンダ（構成比：Ｓｎ／Ａｇ＝９７／３）を使用することができる。
次に、図１（Ｂ）に示された半導体装置２について説明する。
図１（Ｂ）で示された半導体装置２が、図１（Ａ）の半導体装置１と異なるのは少し厚く形成されたバリアメタル２５と、その端部２５Ａを有する点である。従って、図１（Ａ）と同一部分には同一符号を付し、特に説明を加えない場合は図１（Ｂ）の場合も図１（Ａ）で示した半導体装置と同様の構成である。
【００１９】
図１（Ｂ）においては、バリアメタル２５の端部２５Ａがパッシベーション膜１６の端部に被っている。これは無電解メッキ処理の時間を長くし、バリアメタル２５の層厚を全体的に厚くしたためである。
このようにバリアメタル２５の層厚が厚くなった場合でも、端部２５Ａは中央側よりさらに盛り上がった形状である。例えば、バリアメタル２５の中央側の平坦部分は約２μｍ、であるが端部２５Ａは約３μｍである。
【００２０】
以上、図１（Ａ）及び図１（Ｂ）に示した実施例の半導体装置は金属被膜の端部が厚めに形成される。そのため、ハンダの主成分であるスズが侵食性、拡散性を有するため、バリアメタル１５、２５の端部に進入した状態となった後もこれを端部で分散させることができ結合状態が維持されると推測される。したがって、従来装置で問題となった接続不良或いはバンプ１７及びバリアメタル１５、２５が電極１３から剥離してしまうといった問題を効果的に抑制できる。
【００２１】
さらに、図に基づき上記実施例で示した半導体装置の製造方法を説明する。
図２は実施例の半導体装置を製造する工程で、電極１３上に金属被膜としてのバリアメタル１５を形成するフローを示す図である。
図２で、ステップ１０において、従来技術により基材１０上に例えばアルミニウムからなる電極１３と、この電極１３以外の領域にパッシベーション膜１６が形成された半製品の半導体装置１が供給される。この半導体装置１のアルミ電極１３にエッチング処理を行う。例えば５００ｍｌ／ｌの硫酸酸水溶液を約７０度で、半導体装置１を浸漬処理する。
【００２２】
ステップ２０において、ステップ１０で処理後の半導体装置１を十分に水洗する。
次に、ステップ３０において、半導体装置１の電極１３表面の活性化処理を行う。この処理はこの後に続く無電解金属メッキで端部が厚く形成されたバリアメタルを得るための前処理である。ここで使用される活性化溶液として例えば図３に示される溶液を使用することができる。
【００２３】
図３で示す活性化溶液は、塩化パラジウム０．６ｍｍｏｌ／ｌとグリシン０．１ｍｏｌ／ｌを含むキレート溶液である。パラジウムが中心金属となりアミノ基が配位している。なお、参考として図７に示した従来の半導体装置を製造する際に使用されていた活性化溶液も示した。従来の溶液ではアンモニアを使用していたが本発明ではグリシンを使用する点が大きく異なる。
【００２４】
なお、グリシンは溶液中において、パラジウムの自己析出性を低く抑え、アルミニウム電極の端部側に多く、かつそれ以外の領域には適度なパラジウムを析出させる機能を有すると推測される。
ステップ４０では、ステップ３０の処理を受けた半導体装置１を十分に水洗する。
【００２５】
ステップ５０で、無電解金属メッキをアルミニウム電極１３上に施して、金属被膜を形成する。ここで例えば、無電解のニッケルメッキ処理を選択することができる。ニッケルメッキを行うために例えば図４に示すニッケルメッキ液を使用できる。
このステップ５０では上記ニッケルメッキ液に約３分間浸漬して処理を行う。この時、アルミニウム電極１３上に略均一に約１μｍの厚さのニッケルの金属被膜が形成される。ただし、端部１５Ａは約２μｍの厚さを有して盛り上がった状態となる。
【００２６】
このように端部１５Ａを盛り上がった状態に形成できるのは、ステップ３０の活性化処理によって、アルミニウム電極１３の端部側にパラジウムが多く析出するためと予想される。ニッケルはパラジウムを核にして析出を開始し金属被膜を形成する。従って、端部においてニッケル被膜からなるバリアメタル１５を厚く形成することができる。
【００２７】
その後は、ステップ６０で半導体装置１を十分水洗し、続くステップ７０で乾燥して図２で示された金属被膜１５を形成するフローを終了する。
なお、上記の製造フローは図１（Ａ）に示した実施例の半導体装置１に対応するものである。図１（Ｂ）に示した厚い金属被膜２５を有する半導体装置２を製造するときは、例えば前記ステップ５０でニッケルメッキ液で浸漬処理する時間を約６分とすると、アルミニウム電極１３上に略均一に約２μｍの厚さのニッケルの金属被膜が形成される。この時、端部２５Ａは保護膜１６の端部に被るようになり、約３μｍの厚さを有して盛り上がった状態となる。
【００２８】
このように製造された半導体装置１，２は必要に応じて、金属被膜１５、２５上にバンプ１７を形成する。
バンプ１７に使用するハンダとして、例えば構成比：Ｓｎ／Ａｇ＝９７／３のものを使用できる。このハンダを金属被膜１５、２５を載せた後、約２７０度で加熱処理すると金属被膜１５、２５の表面に沿うように溶融した後確実にその表面に固着する。
【００２９】
なお、本発明の半導体装置では金属被膜上に予めバンプを設けることは必須のことではない。外部電極と接合する際に別途にハンダを準備して接合してもよい。この場合は、端部が盛り上がった形状の金属被膜上に酸化防止膜、例えば金メッキの金属膜を施した半導体装置となる。
図５は、従来の半導体装置と実施例に示した半導体装置の剥離強度の試験結果を比較して示す図である。試験の条件は図５に示した通りである。
【００３０】
従来の半導体装置として図７（Ｂ）、本発明の半導体装置として図１（Ｂ）を使用した。すなわち、アルミニウム電極上に形成したバリアメタルの中央部側は約２μｍの厚さを有する。本発明の半導体装置はさらに端部に約３μｍの盛り上がりを有している。
これらのバリアメタル上に、構成比：Ｓｎ／Ａｇ＝９７／３のハンダパンプを固着し、図５に示す熱処理条件で、０から５回の処理を行った。そして、半導体装置表面からの高さ１０μｍ、速度３０μｍ／ｓでピンを駆動して、ハンダバンプの側面に剪断力を与え剥離状態を確認した。
【００３１】
図５から熱処理回数３回で、従来の半導体装置の３０％がアルミニウム電極とバリアメタル間で剥離した。熱処理回数５回では全ての半導体装置で剥離が発生した。
一方、実施例の半導体装置では、熱処理回数４回までは剥離が発生せず、５回のときに６０％であった。
【００３２】
以上から明らかなように、本実施例の半導体装置は従来の半導体装置と比較して電極とバリアメタルとの結合が強固であり、耐久性が向上していることが分かる。
なお、前述した発明の半導体装置の形態としては、基板に接合され一体となった状態である場合も含む。図６は、本発明の半導体装置が基板にハンダバンプを介して固着されている様子を示した図である。
【００３３】
本発明の半導体装置をフリップチップ型の半導体装置３としハンダバンプ３７を介して基板４に接合すればよい。
以上、本発明の好ましい実施例について詳述したが、本発明は係る特定の実施形態に限定されるものではなく、特許請求の範囲に記載された本発明の要旨の範囲内において、種々の変形・変更が可能である。
【００３４】
【発明の効果】
本発明の半導体装置は電極上に設ける金属被膜が端部で盛り上がった形状を有している。そのため、外部電極との接合に使用されるバンプに侵食性、拡散性を有する成分が含まれていても端部での剥離の発生を抑制して電極と金属被膜との結合状態を維持し、耐久性が増した半導体装置として提供することができる。
【図面の簡単な説明】
【図１】図１（Ａ）は実施例に係る半導体装置について金属被膜を含む表面を拡大して示した一部概要図、図１（Ｂ）は実施例に係る他の半導体装置について厚く形成した金属被膜を含む表面を拡大して示した一部概要図である。
【図２】図２は実施例の半導体装置を製造する工程で、電極上に金属被膜を形成するフローを示す図である。
【図３】図３は実施例の半導体装置に使用する活性化溶液の例を示す図である。
【図４】図４は実施例の半導体装置に使用するニッケルメッキ液の例を示す図である。
【図５】図５は従来の半導体装置と実施例に示した半導体装置の剥離強度の試験結果を比較して示す図である。
【図６】図６は本発明の半導体装置が基板にハンダバンプを介して固着されている様子を示した図である。
【図７】図７（Ａ）はバリアメタルを含む表面を拡大した従来半導体装置の一部概要を示す図、図７（Ｂ）はバリアメタルを含む表面を拡大した他の従来半導体装置の一部概要を同様に示す図である。
【符号の説明】
１，２  半導体装置
１０    基材
１３    電極
１５、２５    金属被膜
１５Ａ、２５Ａ    端部
１６    保護膜
１７    バンプ
【図１】
0004058198.tif 000002
【図２】
0004058198.tif 000003
【図３】
0004058198.tif 000004
【図４】
0004058198.tif 000005
【図５】
0004058198.tif 000006
【図６】
0004058198.tif 000007
【図７】
0004058198.tif 000008